(57)【要約】      （修正有）【課題】厚膜形成性，硬化性，耐熱性等に優れた光導波路形成用樹脂組成物およびその製法、ならびにそれを用いた光導波路を提供する。【解決手段】特定のビスフェノール型ビスオキセタンエーテル化合物と、ビニルエーテル基を有する化合物とを含有する光導波路形成用樹脂組成物である。そして、基板１と、その基板１上に形成されたクラッド層２とを備え、上記クラッド層２中に所定パターンで、光信号を伝搬するコア部３が形成されてなる光導波路であって、上記クラッド層２およびコア部３の少なくとも一方が、上記光導波路形成用樹脂組成物によって形成されている。【選択図】なし【特許請求の範囲】
【請求項１】
下記の一般式（１）で表されるビスオキセタンエーテル化合物と、ビニルエーテル基を有する化合物とを含有することを特徴とする光導波路形成用樹脂組成物。
【化１】
2011089128.tif 000016
【請求項２】
請求項１記載の光導波路形成用樹脂組成物の製法であって、下記の一般式（２）で表されるフェノール類を、セシウム塩によりセシウムフェノラート化し、次いで、下記の一般式（３）で表されるスルホン酸エステルと反応させることにより、上記一般式（１）で表されるビスオキセタンエーテル化合物を合成し、これと、ビニルエーテル基を有する化合物とを溶解することを特徴とする光導波路形成用樹脂組成物の製法。
【化２】
2011089128.tif 000017
【化３】
2011089128.tif 000018
【請求項３】
上記セシウム塩が、炭酸セシウムである請求項２記載の光導波路形成用樹脂組成物の製法。
【請求項４】
基板と、その基板上に形成されたクラッド層とを備え、上記クラッド層中に所定パターンで、光信号を伝搬するコア部が形成されてなる光導波路であって、上記クラッド層およびコア部の少なくとも一方が、請求項１記載の光導波路形成用樹脂組成物によって形成されていることを特徴とする光導波路。
【発明の詳細な説明】
【技術分野】
【０００１】
本発明は、カチオン重合が可能なオキセタン環を有するビスオキセタンエーテル化合物を含有する光導波路形成用樹脂組成物およびその製法、ならびにそれを用いた光導波路に関するものである。詳しくは、その化合物を用いた光導波路（あるいはその樹脂組成物）が、耐熱性，機械特性，低吸水性，塗膜平坦性および密着性等に優れる光導波路形成用樹脂組成物およびその製法、ならびにそれを用いた光導波路に関するものである。
【背景技術】
【０００２】
オキセタン化合物は、光開始カチオン重合または硬化が可能なモノマーとして、近年注目されている化合物であり、多くの単官能性および多官能性のオキセタン化合物が開発され、それに伴い種々のオキセタン化合物の合成法が提案されている。
【０００３】
上記オキセタン化合物として、例えば、特許文献においても、下記の一般式（４）で表されるオキセタン化合物が提案されている（特許文献１参照）。
【０００４】
【化１】
2011089128.tif 000002
【０００５】
さらに、下記の一般式（５）および一般式（６）で表されるオキセタン環を有するビフェニル誘導体も提案されている（特許文献２および３参照）。
【０００６】
【化２】
2011089128.tif 000003
【０００７】
【化３】
2011089128.tif 000004
【０００８】
そして、上記のような化合物は、通常、水酸化ナトリウム，水酸化カリウム等のアルカリ金属を塩基とし、その存在下で、オキセタンスルホン酸エステルと、それに対応する二価フェノール化合物とを合成することにより得られる。また、その合成の際には、化合物の収率を高めるため、必要に応じて、四級アンモニウム塩等の相間移動触媒も用いられる。さらに、上記オキセタン化合物は、従来から、耐熱性や密着性等を高めるために塗料や接着剤等の材料に利用されているが、近年においては光導波路の形成材料として利用することも提案されている（特許文献４および５参照）。光導波路は、光導波路デバイス、光集積回路、光配線基板に組み込まれており、光通信、光情報処理、その他一般光学の分野で広く用いられている。
【先行技術文献】
【特許文献】
【０００９】
【特許文献１】特開平６−１６８０４号公報
【特許文献２】特開平１１−１０６３８０号公報
【特許文献３】特開２００１−３１６６５公報
【特許文献４】特開２０００−３５６７２０公報
【特許文献５】特開２００３−１４７０４５公報
【発明の概要】
【発明が解決しようとする課題】
【００１０】
しかしながら、上記オキセタン化合物のうち、ビフェニル誘導体は、低粘度であり、例えば、基板上に膜形成する際には厚膜形成性に難点を有する。また、２官能性であるため硬化に時間を要するという欠点もある。さらに、これ以外のオキセタン化合物に関しても、所望の厚膜形成性や硬化性等を得ることが難しいといった問題がある。
【００１１】
また、このような従来のオキセタン化合物を、例えば光導波路の形成材料に用いた場合、安定して同一の形状に硬化作製し難いことから、導波路特性が安定せず、さらに、簡便に厚膜形成ができない等の問題もみられる。
【００１２】
さらに、従来のオキセタン化合物の合成方法は、定量的にオキセタニル基の導入が進行せず、目的とするオキセタン化合物の収率が低い等の問題もある。また、未反応水酸基を有する化合物が副生成物として生じるため、目的とするオキセタン化合物を得るまでに煩雑な操作を伴うことも多い。
【００１３】
本発明は、このような事情に鑑みなされたもので、厚膜形成性，硬化性，耐熱性等に優れた光導波路形成用樹脂組成物およびその製法、ならびにそれを用いた光導波路の提供をその目的とする。
【課題を解決するための手段】
【００１４】
上記の目的を達成するため、本発明は、下記の一般式（１）で表されるビスオキセタンエーテル化合物と、ビニルエーテル基を有する化合物とを含有する光導波路形成用樹脂組成物を第１の要旨とする。
【化４】
2011089128.tif 000005
【００１５】
また、本発明は、上記第１の要旨の光導波路形成用樹脂組成物の製法であって、下記の一般式（２）で表されるフェノール類を、セシウム塩によりセシウムフェノラート化し、次いで、下記の一般式（３）で表されるスルホン酸エステルと反応させることにより、上記一般式（１）で表されるビスオキセタンエーテル化合物を合成し、これと、ビニルエーテル基を有する化合物とを溶解する光導波路形成用樹脂組成物の製法を第２の要旨とする。
【化５】
2011089128.tif 000006
【化６】
2011089128.tif 000007
【００１６】
さらに、本発明は、基板と、その基板上に形成されたクラッド層とを備え、上記クラッド層中に所定パターンで、光信号を伝搬するコア部が形成されてなる光導波路であって、上記クラッド層およびコア部の少なくとも一方が、上記第１の要旨の光導波路形成用樹脂組成物によって形成されている光導波路を第３の要旨とする。
【００１７】
すなわち、本発明者らは、耐熱性，機械特性等に優れた光導波路形成用樹脂組成物を求め、鋭意検討を重ねた。そして、特殊な構造を有する様々な化合物を合成し、実験を重ねた結果、上記一般式（１）で表されるビスオキセタンエーテル化合物と、ビニルエーテル基を有する化合物とを含有する光導波路形成用樹脂組成物を用いると、上記のような所期の目的が達成されることを突き止め、本発明に到達した。すなわち、上記ビスオキセタンエーテル化合物の有するオキセタン環により、速硬化性を有し、かつ硬化物が高密度なネットワーク構造を形成することから優れた耐熱性等を有することとなる。また、上記ビスオキセタンエーテル化合物は、高粘度であり、厚膜形成する際に有利となり、特に光導波路（クラッド層やコア部）の形成材料に用いたときに、安定して同一の形状に硬化作製しやすくなるため導波路特性が安定する等の作用効果が得られることとなる。一方、本発明者らは、上記ビスオキセタンエーテル化合物を高収率で合成することが可能な合成方法に関しても研究を重ねた。その結果、上記一般式（２）で表されるフェノール類と、上記一般式（３）で表される３−アルキル−３−ヒドロキシメチルオキセタンのスルホン酸エステルとを、特に、塩基としてセシウム塩を用い、所定の条件で反応させた結果、目的とする上記ビスオキセタンエーテル化合物を高収率で合成することができるようになることも突き止めた。
【発明の効果】
【００１８】
このように、本発明は、上記一般式（１）で表されるビスオキセタンエーテル化合物と、ビニルエーテル基を有する化合物とを含有する光導波路形成用樹脂組成物に係るものである。上記ビスオキセタンエーテル化合物は高粘度であり、それに起因し、本発明の光導波路形成用樹脂組成物は、容易に厚膜形成が可能となる。また、上記ビスオキセタンエーテル化合物の分子中のオキセタン環により、本発明の光導波路形成用樹脂組成物は、光または熱によって迅速に硬化するという性質を有する。したがって、本発明の光導波路形成用樹脂組成物は、硬化性，耐熱性，靱性および機械特性に優れ、また低吸水性，塗膜平坦性および密着性も高く、さらにその反応性の高さにより重合開始剤の使用を低減することができることから、透明性も高く、光導波路の形成材料として有用である。
【００１９】
そして、上記ビスオキセタンエーテル化合物を合成する際に、特定のオキセタンスルホン酸エステルと、特定のフェノール類とを、塩基としてセシウム塩を用い、所定の条件で反応させることにより、上記化合物を、煩雑な操作を伴うことなく、高収率で合成することができる。
【００２０】
さらに、光導波路におけるクラッド層およびコア部の少なくとも一方が、本発明の光導波路形成用樹脂組成物によって形成されているときには、安定して同一の形状に硬化作製しやすく、安定した導波路特性等を得ることができる。
【図面の簡単な説明】
【００２１】
【図１】本発明の光導波路の一例を示す横断面図である。
【図２】本発明の光導波路の製造工程を示す説明図である。
【発明を実施するための形態】
【００２２】
つぎに、本発明の実施の形態について説明する。
【００２３】
本発明の光導波路形成用樹脂組成物に含有されるビスオキセタンエーテル化合物は、下記の一般式（１）で表される化合物であり、１分子中に２個のオキセタン環を有する構造を備えている。なお、一般式（１）において、Ｒ3 は、下記に示すように、水素原子または炭素数１〜６のアルキル基であり、例えば、メチル基、エチル基、プロピル基、ブチル基などがあげられるが、好ましくは、メチル基、エチル基である。
【００２４】
【化７】
2011089128.tif 000008
【００２５】
上記一般式（１）で表されるビスオキセタンエーテル化合物は、下記の一般式（２）で表されるフェノール類と、下記の一般式（３）で表される３−アルキル−３−ヒドロキシメチルオキセタンのスルホン酸エステルと、塩基とを合成原料とし、これらを反応させることにより製造することができる。
【００２６】
【化８】
2011089128.tif 000009
【００２７】
【化９】
2011089128.tif 000010
【００２８】
ここで、上記塩基としては、従来公知のアルカリ金属（水酸化ナトリウム，水酸化カリウム等）を用いてもよいが、本発明では、特に、上記塩基としてセシウム塩を用いたときに、上記ビスオキセタンエーテル化合物を、煩雑な操作を伴うことなく高収率で合成することができるようになるため、好ましい。この場合、各原料の合成は、例えば、(i) フェノール類を、セシウム塩によりセシウムフェノラート化し、次いで、オキセタンスルホン酸エステルと反応させたり、(ii)オキセタンスルホン酸エステルとフェノール類とを、セシウム塩存在下で反応させたりすることにより行う。好ましくは、上記(i) の手順に従って行う。そして、上記合成は、通常、有機溶媒（反応溶媒）中で行われ、反応終了後、その反応液中に水等を加え、水相と有機相とにし、その有機相からの抽出により、目的とするビスオキセタンエーテル化合物を得ることができる。
【００２９】
上記セシウム塩としては、例えば、炭酸セシウム、水酸化セシウム、フッ化セシウム、蟻酸セシウム等があげられる。なかでも、目的とするビスオキセタンエーテル化合物を、より高収率で得ることができる点から、炭酸セシウムが好ましく用いられる。
【００３０】
そして、上記セシウム塩の使用量は、上記一般式（２）で表されるフェノール類のフェノール性水酸基１モルに対して０．８〜２．０モルに設定することが好ましく、より好ましくは１．０〜１．５モルの範囲である。
【００３１】
上記一般式（２）で表されるフェノール類は、下記の一般式（２ａ）または下記の一般式（２ｂ）に場合分けされる。
【００３２】
【化１０】
2011089128.tif 000011
【００３３】
【化１１】
2011089128.tif 000012
【００３４】
上記一般式（２ａ）で表されるフェノール類の具体例としては、特に限定されるものではなく、例えば、ビス（４−ヒドロキシフェニル）メタン、１，１−ビス（４−ヒドロキシフェニル）エタン、１，１−ビス（４−ヒドロキシフェニル）プロパン、１，１−ビス（４−ヒドロキシフェニル）ブタン、２，２−ビス（４−ヒドロキシフェニル）ブタン、１，１−ビス（４−ヒドロキシフェニル）ヘキサン、２，２−ビス（４−ヒドロキシフェニル）ヘキサン、３，３−ビス（４−ヒドロキシフェニル）ヘキサン、１，１−ビス（４−ヒドロキシフェニル）ペンタン、１，１−ビス（４−ヒドロキシフェニル）デカン、３，３−ビス（４−ヒドロキシフェニル）デカン、１，１−ビス（４−ヒドロキシフェニル）−２−エチルヘキサン等があげられる。これらは単独であるいは二種以上併せて用いられる。
【００３５】
また、上記一般式（２ｂ）で表されるフェノール類の具体例としては、特に限定されるものではなく、例えば、１，１−ビス（４−ヒドロキシフェニル）シクロペンタン、１，１−ビス（３−ヒドロキシフェニル）シクロヘキサン、１，１−ビス（４−ヒドロキシフェニル）シクロヘキサン等があげられる。これらは単独であるいは二種以上併せて用いられる。
【００３６】
そして、上記のようなフェノール類とともに用いられる、前記一般式（３）で表される３−アルキル−３−ヒドロキシメチルオキセタンのスルホン酸エステルの具体例としては、２−（３−オキセタニル）プロピルメシレート、２−（３−オキセタニル）プロピルフェニルスルホニレート、２−（３−オキセタニル）プロピルトシレート、２−（３−オキセタニル）ブチルメシレート、２−（３−オキセタニル）ブチルトシレート等があげられる。これらは単独であるいは二種以上併せて用いられる。
【００３７】
なお、上記一般式（３）で表される３−アルキル−３−ヒドロキシメチルオキセタンのスルホン酸エステルは、例えば、オーガニックシンセシス vol.1〔Organic Synthesis ，Collective vol.1，pp.145（1941）〕に記載の方法に準じて合成することができる。
【００３８】
さらに、上記一般式（３）で表される３−アルキル−３−ヒドロキシメチルオキセタンのスルホン酸エステルの使用量は、上記一般式（２）で表されるフェノール類のフェノール性水酸基１モルに対して１．５〜２．０モルに設定することが好ましく、より好ましくは１．０〜１．５モルの範囲である。
【００３９】
そして、本発明の光導波路形成用樹脂組成物に含有されるビスオキセタンエーテル化合物の製造時において、その合成の際の反応温度は、０〜１２０℃に設定することが好ましく、より好ましくは６０〜１００℃の範囲である。また、セシウム塩により予めフェノール類をセシウムフェノラート化する場合、そのセシウムフェノラート化の際の反応温度は、０〜１２０℃に設定することが好ましく、より好ましくは４０〜１００℃の範囲である。そして、これら反応の際の圧力は、特に限定するものではなく、常圧、加圧、減圧のいずれでもよい。また、反応雰囲気は、窒素雰囲気でも空気雰囲気でもよく、特に制限されない。
【００４０】
なお、本発明の光導波路形成用樹脂組成物に含有されるビスオキセタンエーテル化合物を合成する際に、必要に応じて、ナトリウム，カリウム等のアルカリ金属、水素化リチウム，水素化ナトリウム等のアルカリ金属水素化物、水酸化ナトリウム，水酸化カリウム等のアルカリ金属水酸化物、炭酸ナトリウム等のアルカリ金属炭酸塩等を、合成原料として適宜に加えても良い。
【００４１】
また、必要に応じて、水相−有機相間の相間移動触媒として、四級アンモニウム塩、四級ホスホニウム塩等を加えてもよい。上記四級アンモニウム塩としては、特に限定されるものではなく、例えば、テトラブチルアンモニウムブロミド（ＴＢＡＢ），テトラエチルアンモニウムブロミド等のテトラアルキルアンモニウムハライドや、ベンジルトリメチルアンモニウムクロリド等のアラルキルトリアルキルアンモニウムハライド等があげられる。また、上記四級ホスホニウム塩も、特に限定されるものではなく、例えば、テトラフェニルホスホニウムブロミド等のテトラアリールホスホニウムハライド等があげられる。
【００４２】
さらに、本発明の光導波路形成用樹脂組成物に含有されるビスオキセタンエーテル化合物を製造する際には、前述のように、通常、反応溶媒が用いられる。この反応溶媒は、特に限定はないが、例えば、芳香族炭化水素（トルエン、キシレン等）、エーテル（テトラヒドロフラン、ジブチルエーテル等）、非プロトン性極性溶媒（Ｎ−メチルピロリドン、Ｎ−メチル−２−ピロリドン、Ｎ，Ｎ−ジメチルホルムアミド、Ｎ，Ｎ−ジメチルアセトアミド等）等が好適に用いられる。これらは単独であるいは二種以上併せて用いられる。
【００４３】
これらの各原料により合成し得られたビスオキセタンエーテル化合物は、前述のように、通常、その反応液中に水や酢酸エチルを加え、水相と有機相とに分液し、その有機相を抽出したものを、無水硫酸マグネシウム等で乾燥することにより、回収することができる。
【００４４】
そして、このようにして得られるビスオキセタンエーテル化合物は、本発明の光導波路形成用樹脂組成物の材料として、有効に利用することができる。
【００４５】
詳しくは、図１に示すように、基板１と、その基板１上に形成されたクラッド層２とを備え、上記クラッド層２中に所定パターンで、光信号を伝搬するコア部３が形成されてなる光導波路において、上記クラッド層２およびコア部３の少なくとも一方を、上記ビスオキセタンエーテル化合物を含有する樹脂組成物によって形成するときに、高粘度となり、厚膜形成する際に有利となる。さらに、安定して同一の形状に硬化作製しやすく導波路特性が安定する等の作用効果も得られる。なお、上記クラッド層２は、コア部３よりも屈折率を小さくすることが必要である。
【００４６】
また、上記クラッド層２およびコア部３の少なくとも一方が、上記ビスオキセタンエーテル化合物とともに、エポキシ基またはビニルエーテル基を有する化合物とを含有する樹脂組成物によって形成されていることから、耐熱性や耐湿性に優れた硬化物を得ることができ、また、露光感度の向上も図られる。ここで、上記エポキシ基を有する化合物としては、本発明の式（１）で表される化合物と相溶性を示すものであればいずれも使用できる。具体的には、エポキシ基を１個有するエポキシ化合物としては、フェニルグリシジルエーテル及びブチルグリシジルエーテル等があり、エポキシ基を２個以上有するエポキシ化合物としては、ビスフェノールＡジグリシジルエーテル、ビスフェノキシエタノールフルオレンジグリシジルエーテル、トリメチロールプロパントリグリシジルエーテル、ビスフェノールフルオレンテトラグリシジルエーテル、脂環式エポキシ基を有する化合物として３，４−エポキシシクロヘキセニルメチル−３’，４’−エポキシシクロヘキセンカルボキシレート、２，２−ビス（ヒドロキシメチル）−１−ブタノールの１，２−エポキシ−４−（２−オキシラニル）シクロヘキサンの付加物等が好ましく用いられる。また、上記ビニルエーテル基を有する化合物としては、本発明の式（１）で表される化合物と相溶性を示すものであればいずれも使用できる。具体的には、ビニルエーテル基を１個有する化合物としては、ヒドロキシエチルビニルエーテル、ヒドロキシブチルビニルエーテル、ドデシルビニルエーテル等があげられる。ビニルエーテル基を２個以上有する化合物としては、シクロヘキサンジメタノールジビニルエーテル、トリエチレングリコールジビニルエーテル及びノボラック型ジビニルエーテル等が好ましく用いられる。そして、これら化合物は、単独であるいは二種以上併せて用いられる。
【００４７】
そして、上記光導波路は、例えば、図２に示すような工程により製造することができる。すなわち、図２の（ａ）に示すように、まず基板１を準備し、（ｂ）に示すように、その基板１面にアンダークラッド層２ａ（クラッド層２の下方部分）を形成する。ついで、（ｃ）に示すように、上記アンダークラッド層２ａ上にコア部３形成用の樹脂組成物からなる層３’を形成する。そして、（ｄ）に示すように、この樹脂組成物層３’面上に、所定パターン（光導波路パターン）を露光させるためのフォトマスク９を配設し、このフォトマスク９を介して紫外線を照射し、さらに加熱処理を行う。その後、上記樹脂組成物層３’の未露光部分を現像液を用いて溶解除去し、（ｅ）に示すようにコア部３を形成する。そして、（ｆ）に示すように、上記コア部３上にオーバークラッド層２ｂ（クラッド層２の上方部分）を形成する。これにより、目的とする光導波路を得ることができる。
【００４８】
なお、上記基板１上の各層は、スピンコート、コーター等の従来公知の方法で形成することができる。また、上記光導波路は、基板１を剥離除去することにより、フィルム状光導波路とすることも可能である。このような構成にした場合、可撓性に優れるようになる。
【００４９】
このようにして得られた光導波路は、例えば、直線光導波路、曲がり光導波路、交差光導波路、Ｙ分岐光導波路、スラブ光導波路、マッハツェンダー型光導波路、ＡＷＧ型光導波路、グレーティング、光導波路レンズ等として用いることができる。また、これら光導波路を用いた光素子としては、波長フィルタ，光スイッチ，光分岐器，光合波器，光合分波器，光アンプ，波長変換器，波長分割器，光スプリッタ，方向性結合器、さらにはレーザダイオードやフォトダイオードをハイブリッド集積した、光伝送モジュール等があげられる。
【実施例】
【００５０】
つぎに、実施例について説明する。
【００５１】
まず、実施例に先立ち、３−アルキル−３−ヒドロキシメチルオキセタンのスルホン酸エステルである、２−（３−オキセタニル）ブチルトシレートを、以下のようにして合成した。
【００５２】
〔２−（３−オキセタニル）ブチルトシレートの合成〕
温度計、冷却器、攪拌装置及び滴下漏斗を備えた２０００ｍｌの三口ナスフラスコに、ｐ−トルエンスルホン酸クロライド１９０．６５ｇ（１．０ｍｏｌ）、テトラメチルアンモニウムブロミド３２．２４ｇ（０．１ｍｏｌ）及びトルエン４００ｍｌを加え、氷浴中で攪拌しながら５℃まで冷却した。これに３−エチル−ヒドロキシメチルオキセタン１１６．１６ｇ（１．０ｍｍｏｌ）を加えた後、３５重量％水酸化ナトリウム水溶液１３０ｍｌを滴下漏斗により３０分間かけて滴下した。滴下終了後、そのまま同温で上記フラスコを１時間攪拌した後、更に室温で１６時間攪拌した。反応終了後、上記フラスコ内に水８００ｍｌを加えて激しく攪拌し、その後、放置して、水相と有機相に分離した。この有機相を水４００ｍｌでさらに洗浄し、無水硫酸マグネシウムで一晩乾燥した。その後、硫酸マグネシウムを濾別し、濾液を濃縮した。このようにして得られた粗生成物を、シリカゲルカラムクロマトグラフィー（溶離液：ヘキサン／酢酸エチル）により分離精製し、目的物である無色液体、すなわち、２−（３−オキセタニル）ブチルトシレートを２４３．３ｇ（収率９０％）得た。
【００５３】
〔実験例１〕
温度計、冷却管及び攪拌装置を備えた２００ｍｌの三口フラスコに、１，１−ビス（４−ヒドロキシフェニル）シクロヘキサン５．３７ｇ（２０ｍｍｏｌ）と、Ｎ−メチル−２−ピロリドン２５ｍｌとを入れ、窒素雰囲気下８０℃に加熱しながら完全に溶けるまで攪拌した。溶解後、炭酸セシウム１５．６４ｇ（４８ｍｍｏｌ）を加え、さらに３０分攪拌した。そこに、先に合成した２−（３−オキセタニル）ブチルトシレート１７．８４ｇ（６６ｍｍｏｌ）を加え、窒素雰囲気下８０℃で２０時間攪拌した。反応終了後、室温まで冷却したのち、酢酸エチル１００ｍｌと蒸留水５０ｍｌとを加え、その後放置し、水相と有機相に分離した。このように分離した有機相を抽出し、これを水でさらに洗浄し、無水硫酸マグネシウムで一晩乾燥させた。その後、硫酸マグネシウムを濾別し、さらに溶媒を留去することにより、反応粗生成物を得た。
【００５４】
このようにして得られた粗生成物は、薄層クロマトグラフィーで分析したところ、１つのスポットのみ確認された。また、この粗生成物を酢酸エチルよって再結晶することにより、白色固体９．２０ｇ（収率９９％）を得た。そして、その化合物の純度を液体クロマトグラフィーにより調べたところ、９８％以上の純度であった。
【００５５】
そして、このようにして得られた化合物は、 1Ｈ−ＮＭＲおよび13Ｃ−ＮＭＲ（ともに日本電子社製）を用いて分析し得られた以下の結果より、下記の構造式（７）で表される１，１−ビス〔４−[ ２−（３−オキセタニル）] ブトキシフェニル〕シクロヘキサンであることが確認された。
【００５６】
1Ｈ−ＮＭＲ（ＤＭＳＯ−ｄ6 、４００ＭＨｚ）：δ（ｐｐｍ）；０．８７（ｔ、Ｊ＝７．６Ｈｚ、６Ｈ、ＣＨ3 ）、１．４４（ｂｒ、６Ｈ、ＣＨ2 ）、１．７６（ｑ、Ｊ＝７．６Ｈｚ、４Ｈ、ＣＨ2 ）、２．１９（ｂｒ、４Ｈ、ＣＨ2 ）、４．０２（ｓ、４Ｈ、ＣＨ2 ）、４．３１（ｄ、Ｊ＝６．０Ｈｚ、４Ｈ、ＣＨ2 ）、４．４１（ｄ、Ｊ＝６．０Ｈｚ、４Ｈ、ＣＨ2 ）、６．８７（ｄ、Ｊ＝８．８Ｈｚ、４Ｈ、Ａｒ）、7 ．１８（ｄ、Ｊ＝８．８Ｈｚ、４Ｈ、Ａｒ）
13Ｃ−ＮＭＲ（ＤＭＳＯ−ｄ6 、１００ＭＨｚ）：δ（ｐｐｍ）；７．９６、２２．４６、２５．７７、２６．１５、３６．４１、４２．４２、４４．３１、６９．９６、７６．７４、１１４．１０、１２７．６５、１４０．７９、１５６．２１
【００５７】
【化１２】
2011089128.tif 000013
【００５８】
〔実験例２〕
温度計、冷却管及び攪拌装置を備えた２００ｍｌの三口フラスコに、１，１−ビス（４−ヒドロキシフェニル）デカン６．５３ｇ（２０ｍｍｏｌ）と、Ｎ−メチル−２−ピロリドン２５ｍｌとを入れ、窒素雰囲気下８０℃に加熱しながら完全に溶けるまで攪拌した。溶解後、炭酸セシウム１５．６４ｇ（４８ｍｍｏｌ）を加え、さらに３０分攪拌した。そこに、先に合成した２−（３−オキセタニル）ブチルトシレート１１．９０ｇ（４４ｍｍｏｌ）を加え、窒素雰囲気下８０℃で２０時間攪拌した。反応終了後、室温まで冷却したのち、酢酸エチル１００ｍｌと蒸留水５０ｍｌとを加え、その後放置し、水相と有機相に分離した。このように分離した有機相を抽出し、これを水でさらに洗浄し、無水硫酸マグネシウムで一晩乾燥させた。その後、硫酸マグネシウムを濾別し、さらに溶媒を留去することにより、反応粗生成物を得た。
【００５９】
このようにして得られた粗生成物は、薄層クロマトグラフィーで分析したところ、１つのスポットのみ確認された。また、この粗生成物を、シリカゲルカラムクロマトグラフィー（溶離液：ｎ−ヘキサン／アセトン）により分離精製し、無色透明の液体１０．２７ｇ（収率９８％）を得た。そして、その化合物の純度を液体クロマトグラフィーにより調べたところ、９９％以上の純度であった。
【００６０】
そして、このようにして得られた化合物は、 1Ｈ−ＮＭＲおよび13Ｃ−ＮＭＲ（ともに日本電子社製）を用いて分析し得られた以下の結果より、下記の構造式（８）で表される１，１−ビス〔４−[ ２−（３−オキセタニル）] ブトキシフェニル〕デカンであることが確認された。
【００６１】
1Ｈ−ＮＭＲ（ＤＭＳＯ−ｄ6 、４００ＭＨｚ）：δ（ｐｐｍ）；０．８３（ｔ、Ｊ＝７．２Ｈｚ、６Ｈ、ＣＨ3 ）、０．８６（ｔ、Ｊ＝７．２Ｈｚ、３Ｈ、ＣＨ3 ）、１．２２（ｂｒ、ｍ、１４Ｈ、ＣＨ2 ）、１．７６（ｑ、Ｊ＝７．６Ｈｚ、４Ｈ、ＣＨ2 ）、１．９７（ｑ、Ｊ＝７．６Ｈｚ、２Ｈ、ＣＨ2 ）、３．７８（ｂｒ、ｔ、Ｊ＝８．０Ｈｚ、１Ｈ、ＣＨ）、４．０２（ｓ、４Ｈ、ＣＨ2 ）、４．３１（ｄ、Ｊ＝５．６Ｈｚ、４Ｈ、ＣＨ2 ）、４．４０（ｄ、Ｊ＝６．０Ｈｚ、４Ｈ、ＣＨ2 ）、６．８７（ｄ、Ｊ＝８．８Ｈｚ、４Ｈ、Ａｒ）、7 ．１６（ｄ、Ｊ＝８．４Ｈｚ、４Ｈ、Ａｒ）
13Ｃ−ＮＭＲ（ＤＭＳＯ−ｄ6 、１００ＭＨｚ）：δ（ｐｐｍ）；７．９３、１３．８３、２２．０２、２６．１５、２７．４８、２８．６０、２８．８６、２８．９０、３１．２３、３５．１４、４２．４２、４８．８２、７０．０５、７６．７３、１１４．２８、１２８．２９、１３７．９４、１５６．８５
【００６２】
【化１３】
2011089128.tif 000014
【００６３】
〔実験例３〕
温度計、冷却管及び攪拌装置を備えた２００ｍｌの三口フラスコに、１，１−ビス（４−ヒドロキシフェニル）−２−エチルヘキサン５．９７ｇ（２０ｍｍｏｌ）と、Ｎ−メチル−２−ピロリドン２０ｍｌとを入れ、窒素雰囲気下８０℃に加熱しながら完全に溶けるまで攪拌した。溶解後、炭酸セシウム１５．６４ｇ（４８ｍｍｏｌ）を加え、さらに３０分攪拌した。そこに、先に合成した２−（３−オキセタニル）ブチルトシレート１１．９０ｇ（４４ｍｍｏｌ）を加え、窒素雰囲気下８０℃で２０時間攪拌した。反応終了後、室温まで冷却したのち、酢酸エチル１００ｍｌと蒸留水５０ｍｌとを加え、その後放置し、水相と有機相に分離した。このように分離した有機相を抽出し、これをさらに、水と飽和食塩水で洗浄し、無水硫酸マグネシウムで一晩乾燥させた。その後、硫酸マグネシウムを濾別し、さらに溶媒を留去することにより、反応粗生成物を得た。
【００６４】
このようにして得られた粗生成物は、薄層クロマトグラフィーで分析したところ、１つのスポットのみ確認された。また、この粗生成物を、シリカゲルカラムクロマトグラフィー（溶離液：ｎ−ヘキサン／アセトン）により分離精製し、白色固体９．５１ｇ（収率９６％）を得た。
【００６５】
そして、このようにして得られた化合物は、 1Ｈ−ＮＭＲおよび13Ｃ−ＮＭＲ（ともに日本電子社製）を用いて分析し得られた以下の結果より、下記の構造式（９）で表される１，１−ビス〔４−[ ２−（３−オキセタニル）] ブトキシフェニル〕−２−エチルヘキサンであることが確認された。
【００６６】
1Ｈ−ＮＭＲ（ＤＭＳＯ−ｄ6 、４００ＭＨｚ）：δ（ｐｐｍ）；０．７３（ｔ、Ｊ＝７．２Ｈｚ、３Ｈ、ＣＨ3 ）、０．７６（ｔ、Ｊ＝６．８Ｈｚ、３Ｈ、ＣＨ3 ）、０．８６（ｔ、Ｊ＝７．６Ｈｚ、６Ｈ、ＣＨ3 ）、１．２１（ｂｒ、ｍ、８Ｈ、ＣＨ2 ）、１．７５（ｑ、Ｊ＝７．６Ｈｚ、４Ｈ、ＣＨ2 ）、２．２６（ｂｒ、ｓ、１Ｈ、ＣＨ）、３．６１（ｄ、Ｊ＝１１．２Ｈｚ、１Ｈ、ＣＨ）、４．０１（ｓ、４Ｈ、ＣＨ2 ）、４．３０（ｄ、Ｊ＝６．０Ｈｚ、４Ｈ、ＣＨ2 ）、４．３９（ｄ、Ｊ＝６．０Ｈｚ、４Ｈ、ＣＨ2 ）、６．８５（ｄ、Ｊ＝８．０Ｈｚ、４Ｈ、Ａｒ）、7 ．２４（ｄ、Ｊ＝８．８Ｈｚ、４Ｈ、Ａｒ）
13Ｃ−ＮＭＲ（ＤＭＳＯ−ｄ6 、１００ＭＨｚ）：δ（ｐｐｍ）；７．９７、９．２０、１３．８６、２１．８５、２２．４６、２６．１６、２７．３９、２８．７２、４２．４２、４２．４４、５３．４０、７０．０４、７６．７５、１１４．３７、１２８．６１、１３７．５９、１３７．６２、１５６．７３
【００６７】
【化１４】
2011089128.tif 000015
【００６８】
〔実施例１〕
以下のようにして、アンダークラッド層，コア部およびアンダークラッド層を形成し、光導波路を作製した（図１参照）。そして、その光導波路に対する評価を、以下のようにして行った。
【００６９】
〔アンダークラッド層の形成〕
まず、実験例２で得られた１，１−ビス〔４−[ ２−（３−オキセタニル）] ブトキシフェニル〕デカン７０重量部（以下、「部」と略す）と、脂環式エポキシである３，４−エポキシシクロヘキセニルメチル−３’，４’−エポキシシクロヘキセンカルボキシレート（ダイセル化学工業社製、セロキサイド２０２１Ｐ）３０部と、４，４−ビス〔ジ（βヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、クラッド層形成用の重合性組成物Ａを調製した。つぎに、ガラス基板（５ｃｍ×５ｃｍ×厚み２ｍｍ）を準備し、その表面に、上記重合性組成物Ａをスピンコート法により塗布し、１００℃で５分乾燥させた。そして、２０００ｍＪ／ｃｍ2 の照射量にて全面に紫外線を照射し、引き続き１００℃にて３０分加熱処理することにより、アンダークラッド層を形成した（図２（ｂ）参照）。このアンダークラッド層の厚みを接触式膜厚計にて測定したところ、３０μｍであった。また、上記アンダークラッドの屈折率は波長６３３ｎｍにおいて１．５２７であった。
【００７０】
〔コア部の形成〕
次に、実験例２で得られた１，１−ビス〔４−[ ２−（３−オキセタニル）] ブトキシフェニル〕デカン９０部と、ビスフェノキシエタノールフルオレンジグリシジルエーテル（エポキシ当量３２０）１０部と、４，４−ビス〔ジ（βヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、コア部形成用の重合性組成物Ｂを調製した。そして、スピンコート法により、上記重合性組成物Ｂを前記アンダークラッド層上に塗布した（図２（ｃ）参照）。そして、この塗布層を、１５０℃で２０分乾燥させ、さらにその上に、５０μｍ幅の直線光導波路パターンが描画された合成石英系のクロムマスク（フォトマスク）を配設し（図２（ｄ）参照）、このクロムマスクを介してコンタクト露光法にて２０００ｍＪ／ｃｍ2 の照射量の紫外線を照射し、さらに、１５０℃にて３０分間加熱処理を行った。その後、未照射部を除去するため、γ−ブチロラクトン水溶液を用いて現像を行い、さらに１５０℃で３０分加熱することにより、コアパターンを形成した（図２（ｅ）参照）。測長顕微鏡によりコア形状を測定したところ、幅５０μｍ、高さ５０μｍの方形の断面形状を有するコアパターンとなっていた。また、このようにして形成されたコア部の屈折率は、波長６３３ｎｍにおいて１．５４７であった。
【００７１】
〔オーバークラッド層の形成〕
アンダークラッド層形成時に調製した重合性組成物Ａと同じものを、上記コア部およびアンダークラッド層上にスピンコート法により塗布した。つぎに、１００℃で５分乾燥させ、２０００ｍＪ／ｃｍ2 の照射量にて全面に紫外線を照射し、引き続き１５０℃にて６０分加熱処理することにより、オーバークラッド層を形成した（図２（ｆ）参照）。このようにして、比屈折率Δ＝1 ．３％の光導波路を作製した。
【００７２】
〔評価〕
上記光導波路を、ダイシング装置（ディスコ社製モデル５２２）を用いて１０ｃｍの長さに切り出し、端面処理を行った。そして、光導波路の断面形状を測長顕微鏡により観察したところ、アンダークラッド層の厚みが３０μｍ、コア部が５０μｍ×５０μｍ、オーバークラッド層の厚みが７０μｍの埋め込み型マルチモード光導波路となっていることを確認した。そして、この光導波路に対し、波長８５０ｎｍのレーザー光を用いて常法のカットバック法により光伝搬損失を測定したところ、０．０７ｄＢ／ｃｍであった。また、本導波路は、基板から剥離することでフィルム状導波路とすることが可能であった。そして、このフィルム状導波路は、Ｒ＝２０ｍｍの曲げに対しても損失低下は観察されず、また、Ｒ＝５ｍｍの曲げが可能など、フレキシブル性も良好であった。
【００７３】
〔実施例２〕
以下のようにして、アンダークラッド層，コア部およびアンダークラッド層を形成し、光導波路を作製した（図１参照）。そして、その光導波路に対する評価を、以下のようにして行った。
【００７４】
〔アンダークラッド層の形成〕
まず、実験例１で得られた１，１−ビス〔４−[ ２−（３−オキセタニル）] ブトキシフェニル〕シクロヘキサン７０部と、脂環式エポキシである３，４−エポキシシクロヘキセニルメチル−３’，４’−エポキシシクロヘキセンカルボキシレート（ダイセル化学工業社製、セロキサイド２０２１Ｐ）３０部と、４，４−ビス〔ジ（βヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、クラッド層形成用の重合性組成物Ｃを調製した。つぎに、Ｓｉ基板（５ｃｍ×５ｃｍ×厚み２ｍｍ）を準備し、その表面に、上記重合性組成物Ｃをスピンコート法により塗布し、１００℃で５分乾燥させた。そして、２０００ｍＪ／ｃｍ2 の照射量にて全面に紫外線を照射し、引き続き１００℃にて３０分加熱処理することにより、アンダークラッド層を形成した（図２（ｂ）参照）。このアンダークラッド層の厚みを接触式膜厚計にて測定したところ、３０μｍであった。また、上記アンダークラッドの屈折率は波長６３３ｎｍにおいて１．５３９であった。
【００７５】
〔コア部の形成〕
次に、実験例１で得られた１，１−ビス〔４−[ ２−（３−オキセタニル）] ブトキシフェニル〕シクロヘキサン９０部と、ビスフェノキシエタノールフルオレンジグリシジルエーテル（エポキシ当量３２０）１０部と、４，４−ビス〔ジ（βヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、コア部形成用の重合性組成物Ｄを調製した。そして、スピンコート法により、上記重合性組成物Ｄを前記アンダークラッド層上に塗布した（図２（ｃ）参照）。そして、この塗布層を、１５０℃で２０分乾燥させ、さらにその上に、５０μｍ幅の直線光導波路パターンが描画された合成石英系のクロムマスク（フォトマスク）を配設し（図２（ｄ）参照）、このクロムマスクを介してコンタクト露光法にて２０００ｍＪ／ｃｍ2 の照射量の紫外線を照射し、さらに、１５０℃にて３０分間加熱処理を行った。その後、未照射部を除去するため、γ−ブチロラクトン水溶液を用いて現像を行い、さらに１５０℃で３０分加熱することにより、コアパターンを形成した（図２（ｅ）参照）。測長顕微鏡によりコア形状を測定したところ、幅５０μｍ、高さ５０μｍの方形の断面形状を有するコアパターンとなっていた。また、このようにして形成されたコア部の屈折率は、波長６３３ｎｍにおいて１．５６２であった。
【００７６】
〔オーバークラッド層の形成〕
アンダークラッド層形成時に調製した重合性組成物Ｃと同じものを、上記コア部およびアンダークラッド層上にスピンコート法により塗布した。つぎに、１００℃で５分乾燥させ、２０００ｍＪ／ｃｍ2 の照射量にて全面に紫外線を照射し、引き続き１５０℃にて６０分加熱処理することにより、オーバークラッド層を形成した（図２（ｆ）参照）。このようにして、比屈折率Δ＝1 ．５％の光導波路を作製した。
【００７７】
〔評価〕
上記光導波路を、ダイシング装置（ディスコ社製モデル５２２）を用いて１０ｃｍの長さに切り出し、端面処理を行った。そして、光導波路の断面形状を測長顕微鏡により観察したところ、アンダークラッド層の厚みが３０μｍ、コア部が５０μｍ×５０μｍ、オーバークラッド層の厚みが７０μｍの埋め込み型マルチモード光導波路となっていることを確認した。そして、この光導波路に対し、波長８５０ｎｍのレーザー光を用いて常法のカットバック法により光伝搬損失を測定したところ、０．０８ｄＢ／ｃｍであった。
【００７８】
〔実施例３〕
以下のようにして、アンダークラッド層，コア部およびアンダークラッド層を形成し、光導波路を作製した（図１参照）。そして、その光導波路に対する評価を、以下のようにして行った。
【００７９】
〔アンダークラッド層の形成〕
まず、実験例３で得られた１，１−ビス〔４−[ ２−（３−オキセタニル）] ブトキシフェニル〕−２−エチルヘキサン７０部と、脂環式エポキシである３，４−エポキシシクロヘキセニルメチル−３’，４’−エポキシシクロヘキセンカルボキシレート（ダイセル化学工業社製、セロキサイド２０２１Ｐ）３０部と、４，４−ビス〔ジ（βヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、クラッド層形成用の重合性組成物Ｅを調製した。つぎに、ガラス基板（５ｃｍ×５ｃｍ×厚み２ｍｍ）を準備し、その表面に、上記重合性組成物Ｅをスピンコート法により塗布し、１００℃で５分乾燥させた。そして、２０００ｍＪ／ｃｍ2 の照射量にて全面に紫外線を照射し、引き続き１００℃にて３０分加熱処理することにより、アンダークラッド層を形成した（図２（ｂ）参照）。このアンダークラッド層の厚みを接触式膜厚計にて測定したところ、３０μｍであった。また、上記アンダークラッドの屈折率は波長６３３ｎｍにおいて１．５２９であった。
【００８０】
〔コア部の形成〕
次に、実験例３で得られた１，１−ビス〔４−[ ２−（３−オキセタニル）] ブトキシフェニル〕−２−エチルヘキサン９０部と、ビスフェノキシエタノールフルオレンジグリシジルエーテル（エポキシ当量３２０）１０部と、４，４−ビス〔ジ（βヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、コア部形成用の重合性組成物Ｆを調製した。そして、スピンコート法により、上記重合性組成物Ｆを前記アンダークラッド層上に塗布した（図２（ｃ）参照）。そして、この塗布層を、１５０℃で２０分乾燥させ、さらにその上に、５０μｍ幅の直線光導波路パターンが描画された合成石英系のクロムマスク（フォトマスク）を配設し（図２（ｄ）参照）、このクロムマスクを介してコンタクト露光法にて２０００ｍＪ／ｃｍ2 の照射量の紫外線を照射し、さらに、１５０℃にて３０分間加熱処理を行った。その後、未照射部を除去するため、γ−ブチロラクトン水溶液を用いて現像を行い、さらに１５０℃で３０分加熱することにより、コアパターンを形成した（図２（ｅ）参照）。測長顕微鏡によりコア形状を測定したところ、幅５０μｍ、高さ５０μｍの方形の断面形状を有するコアパターンとなっていた。また、このようにして形成されたコア部の屈折率は、波長６３３ｎｍにおいて１．５５０であった。
【００８１】
〔オーバークラッド層の形成〕
アンダークラッド層形成時に調製した重合性組成物Ｅと同じものを、上記コア部およびアンダークラッド層上にスピンコート法により塗布した。つぎに、１００℃で５分乾燥させ、２０００ｍＪ／ｃｍ2 の照射量にて全面に紫外線を照射し、引き続き１５０℃にて６０分加熱処理することにより、オーバークラッド層を形成した（図２（ｆ）参照）。このようにして、比屈折率Δ＝1 ．４％の光導波路を作製した。
【００８２】
〔評価〕
上記光導波路を、ダイシング装置（ディスコ社製モデル５２２）を用いて１０ｃｍの長さに切り出し、端面処理を行った。そして、光導波路の断面形状を測長顕微鏡により観察したところ、アンダークラッド層の厚みが３０μｍ、コア部が５０μｍ×５０μｍ、オーバークラッド層の厚みが７０μｍの埋め込み型マルチモード光導波路となっていることを確認した。そして、この光導波路に対し、波長８５０ｎｍのレーザー光を用いて常法のカットバック法により光伝搬損失を測定したところ、０．０９ｄＢ／ｃｍであった。また、本導波路は、基板から剥離することでフィルム状導波路とすることが可能であった。そして、このフィルム状導波路は、Ｒ＝２０ｍｍの曲げに対しても損失低下は観察されず、また、Ｒ＝５ｍｍの曲げが可能など、フレキシブル性も良好であった。
【産業上の利用可能性】
【００８３】
本発明の光導波路形成用樹脂組成物は、光導波路のクラッド層やコア部の形成材料に用いられる。また、上記光導波路としては、例えば、直線光導波路、曲がり光導波路、交差光導波路、Ｙ分岐光導波路、スラブ光導波路、マッハツェンダー型光導波路、ＡＷＧ型光導波路、グレーティング、光導波路レンズ等があげられる。そして、上記光導波路を用いてなる光素子としては、波長フィルタ，光スイッチ，光分岐器，光合波器，光合分波器，光アンプ，波長変換器，波長分割器，光スプリッタ，方向性結合器、さらにはレーザダイオードやフォトダイオードをハイブリッド集積した、光伝送モジュール等があげられる。
【符号の説明】
【００８４】
１  基板
２  クラッド層
３  コア部
【図１】
2011089128.tif 000019
【図２】
2011089128.tif 000020